(57)【要約】本発明は、熱伝導率の低い断熱構造を有する断熱要素を含むアパレル物品に関する。アパレル用として好適な断熱要素は、ガス不透過性エンベロープと、該エンベロープ内に含まれる多孔性材料とを含む断熱構造を有し、該断熱構造の熱伝導率が２５ｍＷ／ｍＫ未満である。
2005534530.tif 000002
【特許請求の範囲】
【請求項１】
断熱構造を有するアパレル用断熱要素であって、
ａ）ガス不透過性エンベロープと、
ｂ）前記エンベロープ内に含まれている多孔性材料と、
を含み、
前記断熱構造の熱伝導率が２５ｍＷ／ｍＫ未満である、断熱要素。
【請求項２】
前記アパレルが、帽子、履物又は手袋を含む、請求項１に記載の断熱要素。
【請求項３】
前記アパレルが、ブーツを含む、請求項１に記載の断熱要素。
【請求項４】
前記断熱構造の厚さが、１０ｍｍ以下である、請求項１に記載の断熱要素。
【請求項５】
前記断熱構造の厚さが、３ｍｍ以下である、請求項１に記載の断熱要素。
【請求項６】
前記断熱構造の熱伝導率が、２０ｍＷ／ｍＫ未満である、請求項１に記載の断熱要素。
【請求項７】
前記断熱構造の熱伝導率が、１０ｍＷ／ｍＫ未満である、請求項１に記載の断熱要素。
【請求項８】
前記エンベロープが、少なくとも部分的に排気されている、請求項１に記載の断熱要素。
【請求項９】
前記エンベロープの真空圧が、約１００００Ｐａ未満である、請求項１に記載の断熱要素。
【請求項１０】
前記断熱構造の熱伝導率が、約１５ｍＷ／ｍＫ以下である、請求項８に記載の断熱要素。
【請求項１１】
前記断熱構造の熱伝導率が、約２〜１０ｍＷ／ｍＫ以下である、請求項８に記載の断熱要素。
【請求項１２】
前記エンベロープが、金属化ポリエステル、ナイロン（登録商標）又はポリエチレンから選択された材料からなる少なくとも１層を含む、請求項１に記載の断熱要素。
【請求項１３】
前記エンベロープが、多層積層体である、請求項１に記載の断熱要素。
【請求項１４】
前記多孔性材料の細孔径が、１００ｎｍ未満である、請求項１に記載の断熱要素。
【請求項１５】
前記多孔性材料の細孔径が、１０ｎｍ未満である、請求項１に記載の断熱要素。
【請求項１６】
前記多孔性材料が金属酸化物から選択されたものである、請求項１に記載の断熱要素。
【請求項１７】
前記多孔性材料が、ヒュームドシリカである、請求項１に記載の断熱要素。
【請求項１８】
前記多孔性材料が、エアロゾルである、請求項１に記載の断熱要素。
【請求項１９】
前記エアロゾルが、シリカを含む、請求項１８に記載の断熱要素。
【請求項２０】
前記断熱構造が、さらにバインダーを含む、請求項１に記載の断熱要素。
【請求項２１】
前記バインダーが、有機繊維又は無機繊維から選択されたものである、請求項２０に記載の断熱要素。
【請求項２２】
前記断熱構造が、さらにカーボン又は二酸化チタンを含む、請求項１に記載の断熱要素。
【請求項２３】
前記エンベロープが、空気より大きな分子量を有するガスを含む、請求項１に記載の断熱要素。
【請求項２４】
前記ガスが、分子量１００以上、沸点２５℃以下である、請求項１に記載の断熱要素。
【請求項２５】
前記ガスが、二酸化炭素、フルオロカーボン、クロロカーボン及びクロロフルオロカーボンから選択されたものである、請求項２３に記載の断熱要素。
【請求項２６】
前記ガスが、ヘプタフルオロ−１−ニトロソプロパン及び１，１，１，２，２，３−ヘキサフルオロプロパンから選択されたものである、請求項２３に記載の断熱要素。
【請求項２７】
前記断熱構造の熱伝導率が、約１０ｍＷ／ｍＫ〜約２５ｍＷ／ｍＫである、請求項２３に記載の断熱要素。
【請求項２８】
前記断熱構造の熱伝導率が、約１０ｍＷ／ｍＫ〜約２０ｍＷ／ｍＫである、請求項２３に記載の断熱要素。
【請求項２９】
前記断熱構造が、人体の重さに等しい圧力下で実質的に圧縮できないものである、請求項１に記載の断熱要素。
【請求項３０】
前記断熱構造の厚さ損失が、１気圧で２０％以下である、請求項１に記載の断熱要素。
【請求項３１】
前記断熱要素が、前記アパレルのフィット性を変更しないものである、請求項１に記載の断熱要素。
【発明の詳細な説明】
【技術分野】
【０００１】
本発明は、低熱伝導率を有する断熱材料を備えたアパレルに関する。本発明において説明するアパレルには、履物、手袋及び帽子等の物品だけでなく、ジャケット、コート等の身体を覆うものが含まれる。
【背景技術】
【０００２】
アパレルに断熱材を使用することはよく知られており、従来の材料は、詰め物、発泡体、ダウン等からなっている。例えば、履物用断熱材には、レザー、フェルト、フリース、コルク、フランネル、発泡体及びそれらの組み合わせなどが含まれることが知られている。従来の断熱材料には、高レベルの断熱性とするには、材料の厚さを比較的大きくしなければならないという欠点がある。例えば、氷点下の温度用の履物の断熱を十分なものとするための厚さは、数センチメートルである。多くの用途において、厚さの大きな材料を設けるのは、とりわけ作業又はスポーツ用のアパレル品においては実用的ではない。これらの活動では、手については機敏に動けること、足については確かな足どりとしっかりとしたトラクション、スキー、スケート又はスノーボードのしっかりとした制御、又はヘルメットについては適当に密着し且つしっかりとしたフィット性が必要とされることがよくある。断熱材の厚さが大きすぎると、身体とこの品目との間の相対的な移動が生じてすり切れ、したがって、対処しなければならない地面又は物体との接触が不確かなものとなる。また、物品の美観も、厚さの増加により影響を受けることがあり、ユーザは、よく見えないか、又はファッション性のない外観のアパレルのかさばった品目を着用するのを嫌うことがある。
【０００３】
米国特許第４，０５５，６９９号（Ｈｓｉｕｎｇ）は、フィット性を変更することなく断熱するのに十分な程度に薄い、冷たさから足を防護するための履物用の多層インソールを教示している。このインソールは、多層積層体である。この多層積層体は、オープンセルフォーム層の上部に積層した薄軟質ファブリック層と、前記フォーム層に積層した緻密架橋ポリオレフィン層と、架橋ポリオレフィン層の下側に積層した高分子材料からなるアルミニウムコーティングを施したバリヤー層を備えている。しかしながら、このインソールは、圧縮可能であり、オープンセル層は、体圧が交互に加わると、空気をポンピングして、靴内の足の側面付近に温かい空気を循環しやすいことが教示されている。さらに、断熱を増加するために、オープンセル層の厚さを増加することを教示している。
【０００４】
米国特許第４，５３５，０１６号（Ｂｒａｄｌｅｙ）は、ジャケット、ズボン、寝袋等の物品用の断熱材料を教示している。断熱材料は、ガス透過性であり、且つしっかりと織るか又は編んだ材料からできている密封エンベロープを含む。このエンベロープには、微細繊維断熱材料、例えば、グースダウンと、３〜５０質量％の微細疎水性粒状金属又はメタロイド酸化物顔料（断熱材料の全表面を被覆するのに必要な量よりも過剰な量）が充填されている。顔料材料は、コーティングを施さない繊維断熱材料と比較して断熱力及び撥水性を増加するために添加される。
【０００５】
従来のアパレル用断熱材料の熱伝導率は、一般的に熱伝導率が２５℃で約２５ｍＷ／ｍＫである空気よりも大きい。ネオプレンフォーム等の高密度材料の場合には、固体成分による高伝導から生じ、又は中間密度の材料では、両方の機構の組み合わせにより、より高い伝導性を生じることがある。通常、断熱レベルを実質的に増加するために、物品のフィット性を変化させる等の上記した欠点を有する、断熱材料の量を実質的に増加させることがおこなわれている。
【０００６】
より低い熱伝導性を有する断熱材料が、建築部門、貯蔵及び輸送装置、例えば、冷蔵輸送装置及びトラック、電気製品、例えば、高温オーブン及び加熱炉、液体及びガスの貯蔵用コンテナー等に使用されることが知られている。例えば、パウダー・イン・バキューム断熱が知られるいる。これは、粒状材料のパネルを、大気圧より低い内圧下で不透過性カバー又はフィルムに含有させるものである。
【０００７】
米国特許第５，８７７，１００号（Ｓｍｉｔｈ等）は、断熱パネルに使用される低熱伝導率の組成物を教示している。この複合体は、粒状組成物であり、２０℃での負荷１５ｐｓｉ下及び１３３．３〜１３３３２．２Ｐａの範囲の窒素圧で、充填密度が１６０ｋｇ／ｍ3以下、熱伝導率が４〜６ｍＷ／ｍＫである。
【０００８】
米国特許第４，１５９，３５９号（Ｐｅｌｌｏｕｘ−Ｇｅｒｖａｉｓ等）は、建築、冷蔵庫、オーブン及び炉に使用される断熱材料を教示している。この断熱材料は、低熱伝導率を有する圧密化構造物から形成されている。圧密化構造物は、機械的に圧密化したシラン化合物の熱処理により得られた微細シリカ系１００オングストローム粒子から形成されている。大気圧で、この圧密化構造物の断熱性能は、有機発泡体の約２倍であると報告されている。
【０００９】
欧州特許公開第００３２１７６Ｂ２号（Ｄｅｇｕｓｓａ  ＡＧ）は、断熱混合物を教示している。この断熱混合物は、９５０℃を超える温度での収縮率ができる限り小さく、断熱性損失を最小とするものである。断熱混合物を圧縮してボードとし、それを多孔性エンクロージャで包囲して、熱貯蔵炉、デッキ及び加熱フードの断熱に使用している。断熱混合物は、発熱性シリカ、不透明剤、無機繊維及び有機シリコン化合物を含む。ある低熱伝導率断熱材料は、増加した断熱値を有するが、これらの材料の有用性は限られている。上記した用途に好適な大きなブロック又はパネルとして典型的に構成した構造体は、厚く且つ柔軟性を欠いている。
【００１０】
特開平２−３８３８５号は、柔軟な断熱材料を教示している。この断熱材料は、低熱伝導率の非平面配置に使用できる。断熱材料は、柔軟性基材を含み、この基材は、微粒子が充填されているオープンセルを有している。オープンセル材料の柔軟性は、セル内に小さな空隙径を確保するための凝集防止処理により形成された微細な粒状材料によっては影響されないことが教示されている。粒状物の流出を回避するために、オープンセル材料を、多孔性紙又は空気透過性膜で被覆することができる。断熱材料を密封すると、柔軟性に悪影響を及ぼし、温度の増加から内部空気が膨張して断熱材料が損傷することが教示されている。
【発明の開示】
【発明が解決しようとする課題】
【００１１】
従来の断熱材料よりも断熱性が大きく、且つフィット性又は外観を実質的に変更することなくアパレルに含有させることができる、断熱要素を備えたアパレル物品が必要とされている。通常使用されている材料よりも熱伝導率が低いこのような断熱要素は、圧縮が非圧縮性であり、種々のアパレル用途の要件を満たすのに十分な柔軟性を維持する利点がある。したがって、本発明は、実質的に非圧縮性の断熱構造を有し、且つ通常の断熱材料よりも熱伝導率が低い断熱要素を備えたアパレル物品に関する。アパレル物品は、物品の設計のフィット性又は機能性に影響を及ぼす欠点がある断熱材料の厚い層を付加することなく断熱性を高めることができる、柔軟な可撓性断熱構造を有している。
【課題を解決するための手段】
【００１２】
本発明は、低熱伝導率の断熱構造を有する断熱要素を含むアパレル物品に関する。この断熱構造の熱伝導率は、空気より小さいか、又は空気に等しく、２５℃で約２５ｍＷ／ｍＫ未満又はそれと等しい。
【００１３】
断熱構造は、ガス不透過性エンベロープと、それに含まれている構造材料とを含む。好ましい構造材料は、微細多孔性材料、例えば、フュームドシリカ及び任意の他の成分、例えば、バインダー及び不透明剤を含む。好ましい断熱構造体は、空気等のガス分子の平均自由行路が細孔の寸法よりも大きい微細細孔径の構造材料を含む。空気分子の移動度が限定され、それにより熱伝導率が減少する。
【００１４】
ガス不透過性エンベロープは、大気圧でシールするか、又はエンベロープから空気を排除し、減圧でシールして熱伝導率をさらに減少させることができる。好ましい断熱構造体は、減圧での熱伝導率は約２ｍＷ／ｍＫ〜約８ｍＷ／ｍＫであることができる。別の実施態様によれば、エンベロープは、少なくとも部分的に空気を排除し、より分子量が大きいガスを導入してから、エンベロープをシールすることができる。一実施態様によれば、非圧縮性断熱構造の形成方法は、処理工程として構造材料を圧縮することを含む。非圧縮性構造体は、可撓性を維持するとともに、断熱構造体の熱伝導率を低下させる。
【発明を実施するための最良の形態】
【００１５】
断熱構造体を成形して、構造体の最終用途に応じていずれかの形状とすることができる。さらに、断熱構造体は、通常の材料又は本発明の断熱構造体と組み合わせて断熱要素を形成できる。本発明の物品は、好ましくは低熱伝導率の断熱構造体を含む断熱要素を有するアパレル物品、例えば、ブーツ、シューズ、グローブ、手袋、帽子、ジャケット等を含む。
【００１６】
本発明は、低熱伝導率の断熱構造体を有する断熱要素を備えたアパレル物品に関する。本発明の好ましい実施態様は、図１に示す典型的な実施態様を参照することが最もよく説明できる。
【００１７】
図１は、ブーツの好ましい実施態様の断面図である。このブーツは、ブーツアッパー１とブーツソール２とを有する。これらの内部には、トウキャップ断熱構造体６が配置されている。このトウキャップ断熱構造体６は、エンベロープ３を備えており、その周囲４に沿ってシールされており、その内部には細孔材料５が入れられている。
【００１８】
断熱構造体は、細孔径を有する構造材料を含む。好ましい構造材料の細孔径は、約１００ｎｍ以下であり、最も好ましくは約２０ｎｍ以下である。本発明に使用するのに好適な細孔径を有する構造材料には、ヒュームドシリカ及びアルミナ並びに他のヒュームド金属酸化物並びにシリカ及び他の金属酸化物のエアロゾルなどがある。
【００１９】
微細孔材料の他に、構造材料は、さらにバインダー、不透明剤(これらには限定されない)等の他の任意の成分の配合物を含んでいてもよい。無機繊維及び有機繊維等の繊維を、例えば、微細孔材料を結合するためのバインダーとして添加できる。好ましい繊維は、ポリエステル、ナイロン（登録商標）及びガラスからなる。カーボンブラック等のカーボン及び二酸化チタン等の粒状成分は、不透明剤として添加できる。これらの不透明剤は、電磁スペクトルの遠赤外領域において不透明であり、熱放射による熱輸送を減少させる役割を果たす。好ましくは、極微細孔材料と、バインダーと、不透明剤との混合物を含む構造材料である。極微細孔材料は、混合物の少なくとも約５０％を含むことが好ましい。好ましい構造材料は、ヒュームドシリカ等の微細孔材料５０％〜１００％と、ポリエステル、ナイロン（登録商標）又はガラス繊維等のバインダー０〜５０％と、カーボンブラック等の粒状材料０〜２０％との混合物を含む。
【００２０】
構造材料を、微細孔材料及び任意の他の成分が放出されるのを防止するのに好適なエンベロープに含有させる。最も好ましくは、このエンベロープは、ガス不透過性エンベロープであり、エンベロープは、好ましくはポリエステル、ナイロン（登録商標）、アルミニウム、ポリエチレン等の材料からなる少なくとも１層、並びにそれらの積層体及び組み合わせを含む。エンベロープのガス透過性は、好ましくは約１０-3ｇ／ｍ2雰囲気／日未満かそれと等しく、より好ましくは約１０-4ｇ／ｍ2雰囲気／日未満かそれと等しい。金属化ポリエステル、アルミニウム又は貴金属等の反射材料を含むガス不透過性エンベロープを使用して、不透明剤を含有しない好ましい実施態様における放射熱損失を減少できる。ガス不透過性膜内の微細孔材料と任意の追加の成分とをカプセル化するシールを形成する。接着剤、ヒートシール、放射周波数溶接、超音波溶接等を用いる等の公知の方法によりシールできる。
【００２１】
得られた断熱構造体の熱伝導率は、空気より小さいかそれと等しく、又は２５℃で約２５ｍＷ／ｍＫ未満かそれと等しく、より好ましくは２５℃で約１５〜２０ｍＷ／ｍＫ未満かそれと等しく、最も好ましくは２５℃で約１５〜１８ｍＷ／ｍＫである。
【００２２】
本発明の断熱構造体を形成するために、所望の形状の金型を準備する。一つの好ましい方法によれば、微細孔材料と任意の追加の成分を含む混合物を、フラットプレスでプレスして、密度が約１５０ｋｇ／ｍ3である非圧縮性形態とする。この形態を、切断して付形し、付形物を、ガス不透過性材料の断片間の金型内に配置する。好ましい実施態様によれば、ヒートシーラーを、金型の周囲の概略形状物における加熱バーとして設け、付形物の周囲の外のエンベロープ上にプレスしてシールを形成する（図１における４）。好ましいシール断熱構造体は、非圧縮性であり、圧力を受けることがあるアパレルの履物及び他の物品に使用するのに好適である。非圧縮性断熱構造体は、数多くの通常の材料が圧縮し、それらの断熱値の大半を失うのに対して、断熱性を維持する。本発明の好ましい断熱構造体は、人の体重下では実質的に非圧縮性である。１気圧の圧力での厚さ損失が２０％以下である断熱構造体は、実質的に非圧縮性であるとみなされ、好ましい。厚さ損失が約１０％以下である構造体が特に好ましく、約５％以下が最も好ましい。
【００２３】
アパレルの物品のフィット性及びデザインが変化するのを回避すること、及び柔軟性及び可撓性を維持するのが望ましい場合には、厚さが約１０ｍｍ以下、最も好ましくは約３ｍｍ以下、より好ましくは約２ｍｍ以下である好ましい断熱構造体を使用する。例えば、アパレルの物品が作業用ブーツ又はスキーブーツである場合には、断熱材の厚さが約３ｍｍ以下であることが望ましい。もっと厚い断熱構造体は、例えば、保護ヘルメットのライナーの可撓性があまり重要ではない用途に使用できる。厚さが約１０ｍｍ以下又はそれより大きい断熱構造体は、アパレル品目とボディーとの間に実質的なすき間がある場合に使用できる。厚さが約２ｍｍ〜約１０ｍｍの断熱構造体は、好ましくは断熱価が約０．３〜１．７ｍ2Ｋ／Ｗである。断熱価は、断熱構造体の厚さを構造体の熱伝導率で割って得た値、すなわち、ｍ2Ｋ＝ｍ／（Ｗ／ｍＫ）として算出される。
【００２４】
断熱構造体の柔軟性により、この構造体をさらに付形して最終形態とすることができる。構造材料は、エンベロープ内に含まれる連続圧縮体として設けることができる。別法として、さらなる可撓性を付与するために、断熱構造体は、エンベロープ内に構造材料の一つ以上の断片を含むことができる。エンベロープは、必要に応じて構造材料の断片間でヒートシール等によりシールして、それによりキルト又はパターン構成とし、さらに物品の可撓性及び柔軟性に寄与できる。
【００２５】
断熱構造体の最終形状は、物品の最終用途による。断熱構造体は、フラット要素、実用上シューズ又はブーツのソールとして形成してもよいし、又はトウキャップとして使用するためか、又は帽子又はグローブにおいて付形又は湾曲させてもよいし、又はユーザーの要件を満たすように付形してもよい。断熱構造体は、従来の断熱材料又は本発明のさらなる断熱構造体と組み合わせてアパレルの物品において有用な断熱要素を形成できる。
【００２６】
本発明のさらなる実施態様は、断熱構造を有する断熱要素を備えたアパレルの物品を含む。ここで、この構造体は、低熱伝導率を有し、且つ空気を減圧でカプセル化している。上記したように、ガス不透過性エンベロープを含む構造体を有する断熱構造体を形成する。このエンベロープ内には、微細孔材料と任意の他の成分が存在しており、このエンベロープは、少なくとも部分的に空気が排除されて、いずれかの好適な方法で減圧でシールされている。好ましい実施態様による方法は、エンベロープとその中に含まれる微細孔材料その他の任意の成分を含む金型を準備し、この金型とヒートシーラーを真空チャンバーに配置し、空気を排除して減圧とし、エンベロープをヒートシールする。
【００２７】
断熱構造体が排気される圧力は、多孔性材料の細孔径に依存する。例えば、細孔径約１００ナノメートル以下の構造材料には、約１００００Ｐａ以下の圧力を使用できる。好ましくは、エンベロープを、真空圧約１０００Ｐａ以下とし、最も好ましくは真空圧約１００Ｐａ以下とする。ガス不透過性エンベロープをシールして、排気及び減圧を維持する。
【００２８】
好ましい断熱要素は、減圧の断熱構造を有し、上記した好ましい構造体よりもさらに低い熱伝導率を有する。減圧の好ましい断熱構造の熱伝導率は約１５ｍＷ／ｍＫ未満又はそれと等しく、減圧断熱構造の熱伝導率は特に好ましくは約２〜約１０ｍＷ／ｍＫであり、最も好ましくは約２ｍＷ／ｍＫ〜約８ｍＷ／ｍＫである。
【００２９】
本発明のさらなる実施態様は、上記したような微細孔径材料と任意の他の成分を含む断熱構造体を有し、且つ断熱構造が空気よりも分子量が大きいガスをカプセル化した、断熱要素を備えたアパレルを含む。好ましいガスの分子量は、約１００以上であり、沸点は、約２５℃以下である。本発明に使用するのに好適である高分子量ガスには、二酸化炭素、フルオロカーボン、クロロカーボン、クロロフルオロカーボン及びヒドロクロロフルオロカーボンなどがあるが、これらには限定されない。例えば、ヘプタフルオロ−１−ニトロソプロパン及び１，１，１，２，２，３−ヘキサフルオロプロパンなどが挙げられる。
【００３０】
高分子量ガスをカプセル化している断熱構造体を有する好ましい断熱要素の熱伝導率は、約１０ｍＷ／ｍＫ〜約２５ｍＷ／ｍＫである。特に好ましい高分子量ガスカプセル化断熱構造体の熱伝導率は、約１０ｍＷ／ｍＫ〜約２０ｍＷ／ｍＫであり、最も好ましい高分子量ガスカプセル化断熱構造体の熱伝導率は、約１０ｍＷ／ｍＫ〜約１５ｍＷ／ｍＫである。
【００３１】
好ましい断熱構造体の形成方法は、構造材料を準備し、ガス不透過性エンベロープを構造材料に対して設け、上記したようにしてガス不透過性エンベロープから空気を排除し、真空チャンバーに高分子量ガスを充填し、エンベロープをシールすることを含む。
【００３２】
本発明の物品は、好ましくは低熱伝導率の断熱構造体を含む断熱要素を有するアパレル物品、例えば、ブーツ、シューズ、グローブ、手袋、帽子、ジャケット等を含む。
【実施例】
【００３３】
例１
スキーブーツのトウ領域の断熱価を、ブーツのフィット性を実質的に変更することなく、実質的に増加した。
【００３４】
真空パック微細孔径断熱材からなる厚さ２ｍｍの断熱構造体を付加することにより、断熱価を増加させた。断熱構造体は、ＮＰ４０（ニューメキシコ州アルバカーキにあるＮａｎｏｐｏｒｅ社製）の構成材料からなるものであった。この構成材料は、フュームドシリカと、ポリエステル繊維約２重量％及びカーボンブラック約７重量％との配合物を含む。この混合物を、オーブン中、約１００℃で数時間乾燥してから使用した。乾燥混合物を、フラットトレーに入れ、約１０ｐｓｉの圧力で加圧して、厚さ２ｍｍ、密度約１５０ｋｇ／ｍ3のボードを形成した。ボードを切断して、２つの付形片（トウキャップの上側（図２ｂ）に相当する形状と、裏面（図２ａ）に相当する形状）とした。
【００３５】
付形片を、ガス不透過性エンベロープに、残留空気圧約１０００Ｐａで真空パックした。このエンベロープは、厚さ１μｍ未満の真空蒸着したアルミニウム層を有する１２μｍポリエステルと、厚さ約１２μｍの第二ポリエステル層と、厚さ約３０μｍのヒートシール性ポリエチレン層（英国ロンドンにあるＲｅｍａｘ  ＰＬＣ社製のタイプ０６５５／００２）とを含むアルミメッキを施したポリエステルであった。エンベロープを、入れる付形片をポリエステルフィルムからなる一つの層上に配置し、別の膜の層をその上に配置する２工程プロセスでシールした。次に、膜からなるこれらの２層を、未シール長さ約２０ｍｍを残して周囲の大部分付近にヒートシールした（図２ａ及び２ｂ、１０）。次に、付形物を、真空チャンバーに入れ、圧力を１０００Ｐａ未満に減少させて断熱構造体（図２ａ及び２ｂ、２０）を形成した。次に、周囲の残りの長さの部分を、ヒートシールした。
【００３６】
断熱構造体を付形して、足のほぼ最前部１１０ｍｍをカバーするようにした。足のフロント部の底をカバーする一つの構造体は、ベース約９０ｍｍ、高さ約１１０ｍｍであるほぼ半円形の形状を有するものであった（図３、４０）。他の構造体は、足の上部の一部分をカバーするもので、ベース約１８０ｍｍ、高さ約１0０ｍｍであるほぼひし形の形状を有するものであった（図３、３０）。これらを、一対のアルペンスキーブーツの内ブーツと外ブーツとの間に設置した。内ブーツは、トウ部において厚さ約２〜３ｍｍの発泡体、織物及び成形プラスチックから構成されていた。外ブーツは、成形プラスチックから構成されており、厚さが約５ｍｍであった。
【００３７】
断熱構造体の熱伝導率は、ヒートフローメーター熱伝導率装置で測定したところ、約６ｍＷ／ｍＫであった。得られた断熱価は、約０．３３ｍ2Ｋ／Ｗであった。この断熱構造体の２ｍｍの厚さは、ブラインドトライアルにおいて着用者には気つかないものであった（２人の被験者が、構造体を有するブーツと構造体を有さないブーツを交互の日に着用）。試験の被験者は、温度約−１０℃の気候室中でブーツを着用し、約２時間の試験プロトコールを実施した。この試験は、自転車エルゴメータで、休止と稼働を交互におこなうものであった。被験者のつま先の温度の結果を、図４に示す。グラフに示すように、ブーツに断熱構造体を付加することにより、寒冷暴露したつま先の温度が、約２時間後に約８℃の増加する結果が得られた。
【図面の簡単な説明】
【００３８】
【図１】本発明のブーツの側断面図である。
【図２】本発明のトウキャップの上部と底部断熱構造体の平面図である。
【図３】本発明の付形トウキャップ断熱構造体の側面図である。
【図４】スキーブーツの平均つま先温度を示すグラフである。
【図１】
2005534530.tif 000003
2005534530.tif 000004
【図３】
2005534530.tif 000005
【図４】
2005534530.tif 000006
【手続補正書】
【提出日】平成17年4月19日(2005.4.19)
【手続補正１】
【補正対象書類名】特許請求の範囲
【補正対象項目名】全文
【補正方法】変更
【補正の内容】
【特許請求の範囲】
【請求項１】
断熱構造を有する、断熱成分を含むアパレル物品であって、
ａ）ガス不透過性エンベロープと、
ｂ）前記エンベロープ内に含まれている多孔性材料と、
を含み、
前記断熱構造の熱伝導率が２５℃において２５ｍＷ／ｍＫ未満である物品。
【請求項２】
前記アパレルが、帽子、履物又は手袋を含む、請求項１に記載の物品。
【請求項３】
前記アパレルが、ブーツを含む、請求項１に記載の物品。
【請求項４】
前記断熱構造の厚さが、１０ｍｍ以下である、請求項１に記載の物品。
【請求項５】
前記断熱構造の厚さが、３ｍｍ以下である、請求項１に記載の物品。
【請求項６】
前記断熱構造の熱伝導率が、２０ｍＷ／ｍＫ未満である、請求項１に記載の物品。
【請求項７】
前記断熱構造の熱伝導率が、１０ｍＷ／ｍＫ未満である、請求項１に記載の物品。
【請求項８】
前記エンベロープが、少なくとも部分的に排気されている、請求項１に記載の物品。
【請求項９】
前記エンベロープの真空圧が、１００００Ｐａ未満である、請求項１に記載の物品。
【請求項１０】
前記断熱構造の熱伝導率が、１５ｍＷ／ｍＫ以下である、請求項８に記載の物品。
【請求項１１】
前記断熱構造の熱伝導率が、２〜１０ｍＷ／ｍＫ以下である、請求項８に記載の物品。
【請求項１２】
前記エンベロープが、金属化ポリエステル、ナイロン（登録商標）又はポリエチレンから選択された材料からなる少なくとも１層を含む、請求項１に記載の物品。
【請求項１３】
前記エンベロープが、多層積層体である、請求項１に記載の物品。
【請求項１４】
前記多孔性材料の細孔径が、１００ｎｍ未満である、請求項１に記載の物品。
【請求項１５】
前記多孔性材料の細孔径が、１０ｎｍ未満である、請求項１に記載の物品。
【請求項１６】
前記多孔性材料が金属酸化物から選択されたものである、請求項１に記載の物品。
【請求項１７】
前記多孔性材料が、ヒュームドシリカである、請求項１に記載の物品。
【請求項１８】
前記多孔性材料が、エアロゾルである、請求項１に記載の物品。
【請求項１９】
前記エアロゾルが、シリカを含む、請求項１８に記載の物品。
【請求項２０】
前記断熱構造が、さらにバインダーを含む、請求項１に記載の物品。
【請求項２１】
前記バインダーが、有機繊維又は無機繊維から選択されたものである、請求項２０に記載の物品。
【請求項２２】
前記断熱構造が、さらにカーボン又は二酸化チタンを含む、請求項１に記載の物品。
【請求項２３】
前記エンベロープが、空気より大きな分子量を有するガスを含む、請求項１に記載の物品。
【請求項２４】
前記ガスは、分子量が１００以上であり、かつ、沸点が２５℃以下である、請求項１に記載の物品。
【請求項２５】
前記ガスが、二酸化炭素、フルオロカーボン、クロロカーボン及びクロロフルオロカーボンから選択されたものである、請求項２３に記載の物品。
【請求項２６】
前記ガスが、ヘプタフルオロ−１−ニトロソプロパン及び１，１，１，２，２，３−ヘキサフルオロプロパンから選択されたものである、請求項２３に記載の物品。
【請求項２７】
前記断熱構造の熱伝導率が、１０ｍＷ／ｍＫ〜２５ｍＷ／ｍＫである、請求項２３に記載の物品。
【請求項２８】
前記断熱構造の熱伝導率が、１０ｍＷ／ｍＫ〜２０ｍＷ／ｍＫである、請求項２３に記載の物品。
【請求項２９】
前記断熱構造が、人体の重さに等しい圧力下で実質的に圧縮できないものである、請求項１に記載の物品。
【請求項３０】
前記断熱構造の厚さ損失が、１気圧で２０％以下である、請求項１に記載の物品。
【請求項３１】
前記断熱成分が、前記アパレルのフィット性を変更しないものである、請求項１に記載の物品。
【国際調査報告】
2005534530.tif 000007
2005534530.tif 000008